(57)【要約】      （修正有）【課題】アクリルアミドコモノマーを単独重合させたポリマーの下限臨界溶液温度（ＬＣＳＴ）値とは異なるＬＣＳＴ値を有する新規な感温性ポリマー及びその製造方法の提供。【解決手段】一般式Ｉで示される単位Ａと、イミダゾリウムイオン等のカチオンを対イオンにもつ、カルボキシレート等のアニオン基を有する単位（Ｂ）を含む、感温性ポリマーであって、水と混合した場合に単位Ａの単独重合体の下限臨界溶液温度とは異なる下限臨界溶液温度を有する、感温性ポリマー。2015172128.tif 000019（Ｒ１及びＲ２は各々独立にＨ、Ｃ１〜１０のアルキル基等から選択、Ｒ３はＨ又はメチル基）【選択図】図３
2015172128.tif 000002
【特許請求の範囲】
【請求項１】
下記の一般式Ｉで示される構造単位Ａ：
【化１】
2015172128.tif 000015
（式中、Ｒ１及びＲ２はそれぞれ独立に、水素、又は炭素数１〜１０のアルキル基若しくはハロゲン化アルキル基から選択され、あるいはＲ１及びＲ２は炭素数２〜１０の環を形成しており、Ｒ３は水素又はメチル基である）と、
下記の一般式ＩＩで示される構造単位Ｂ：
【化２】
2015172128.tif 000016
（式中、Ｘ＋は、イミダゾリウムイオン、アンモニウムイオン、ホスホニウムイオン、ピリジウムイオン、ピロリジウムイオン、又はピペリジウムイオンから選択されるカチオンを有するカチオン種であり、Ｙ−は、カルボキシレート、ホスホネート、ボレート、又はサルフェートから選択されるアニオンを有する基である）と
を主たる繰り返し単位として有する感温性ポリマーであって、
水と混合した場合に前記構造単位Ａの単独重合体の下限臨界溶液温度とは異なる下限臨界溶液温度を有する、感温性ポリマー。
【請求項２】
請求項１に記載の感温性ポリマー及び水を含む感温性材料。
【請求項３】
請求項２に記載の感温性材料を含む感温性製品。
【請求項４】
Ｎ−アルキルアクリルアミド、Ｎ−アルキルメタアクリルアミド、Ｎ，Ｎ−ジアルキルアクリルアミド、Ｎ，Ｎ−ジアルキルメタアクリルアミド、又はこれらの組合せから選択されるアクリルアミドモノマーと、
ビニル基を有するアニオンを含むイオン液体と
を重合させることを含む感温性ポリマーの製造方法。
【請求項５】
前記アクリルアミドモノマーが、下記の一般式ＩＩＩで示されるアクリルアミドモノマーである、請求項４に記載の感温性ポリマーの製造方法：
【化３】
2015172128.tif 000017
（式中、Ｒ１及びＲ２はそれぞれ独立に、水素、又は炭素数１〜１０のアルキル基若しくはハロゲン化アルキル基から選択され、あるいはＲ１及びＲ２は炭素数２〜１０の環を形成しており、Ｒ３は水素又はメチル基である）。
【請求項６】
前記アクリルアミドモノマーが、単独重合させたときに感温性ポリマーを生成するアクリルアミドモノマーである、請求項４又は５に記載の感温性ポリマーの製造方法。
【請求項７】
前記イオン液体が下記の一般式ＩＶで示されるイオン液体である、請求項４〜６のいずれか一項に記載の感温性ポリマーの製造方法：
【化４】
2015172128.tif 000018
（式中、Ｘ＋は、イミダゾリウムイオン、アンモニウムイオン、ホスホニウムイオン、ピリジウムイオン、ピロリジウムイオン、又はピペリジウムイオンから選択されるカチオンを有するカチオン種であり、Ｙ−は、カルボキシレート、ホスホネート、ボレート、又はサルフェートから選択されるアニオンを有する基である）。
【発明の詳細な説明】
【技術分野】
【０００１】
本発明は、感温性ポリマー及びその製造方法に関する。
【背景技術】
【０００２】
アクリルアミドを構成モノマーの一つとして有するポリアクリルアミドは、例えば、電池用バインダー、電解質材料、塗料、吸水剤、原油の三次回収助剤、廃水処理用の凝集剤、濾水剤、繊維助剤、電気泳動ゲル、化粧品、食品添加剤などの広い分野に用いられている。
【０００３】
特定の分子構造を持つポリアクリルアミドは、水と混合すると下限臨界溶液温度、すなわちＬＣＳＴ（Ｌｏｗｅｒ  Ｃｒｉｔｉｃａｌ  Ｓｏｌｕｔｉｏｎ  Ｔｅｍｐｅｒａｔｕｒｅ）を有することがある。ＬＣＳＴを有するポリマーは、一般に感温性ポリマーと呼ばれている。
【０００４】
感温性ポリマーは、水と混合すると、ＬＣＳＴ値より高い温度では分子内又は分子間の疎水性相互作用によってポリマー鎖が凝集して白濁し、ＬＣＳＴ値より低い温度ではポリマー鎖が水分子と水和して溶解する。このような相転移は可逆的であり、温度変化によって材料特性を容易に変化させることができるため、感温性ポリマーは多くの分野で注目を浴びている。
【０００５】
感温性ポリマーの一つとして、Ｎ−イソプロピルアクリルアミド（ＮＩＰＡＭ）を単独重合させたポリＮ−イソプロピルアクリルアミド（ＰＮＩＰＡＭ）が挙げられる。ＰＮＩＰＡＭはＬＣＳＴ値が約３２℃であり、例えば、温度センサー、遮光材料、ドラッグデリバリー材料等の分野で使用されている。
【０００６】
例えば、特許文献１は、ジアセトンアクリルアミド、又はＮ−イソプロピルアクリルアミド等を構成モノマーとした感温性ポリマーを含む銀塩光熱写真ドライイメージング材料を開示している。
【先行技術文献】
【特許文献】
【０００７】
【特許文献１】特開２００７−１４０１４１号公報
【発明の概要】
【発明が解決しようとする課題】
【０００８】
本発明は、アクリルアミドコモノマーを単独重合させたポリマーのＬＣＳＴ値とは異なるＬＣＳＴ値を有する新規な感温性ポリマー及びその製造方法を提供することを目的とする。
【課題を解決するための手段】
【０００９】
本発明は例えば下記に列記する実施形態によって上記課題を解決する。
〈１〉下記の一般式Ｉで示される構造単位Ａ：
【化１】
2015172128.tif 000003
（式中、Ｒ１及びＲ２はそれぞれ独立に、水素、又は炭素数１〜１０のアルキル基若しくはハロゲン化アルキル基から選択され、あるいはＲ１及びＲ２は炭素数２〜１０の環を形成しており、Ｒ３は水素又はメチル基である）と、
下記の一般式ＩＩで示される構造単位Ｂ：
【化２】
2015172128.tif 000004
（式中、Ｘ＋は、イミダゾリウムイオン、アンモニウムイオン、ホスホニウムイオン、ピリジウムイオン、ピロリジウムイオン、又はピペリジウムイオンから選択されるカチオンを有するカチオン種であり、Ｙ−は、カルボキシレート、ホスホネート、ボレート、又はサルフェートから選択されるアニオンを有する基である）と
を主たる繰り返し単位として有する感温性ポリマーであって、
水と混合した場合に上記構造単位Ａの単独重合体の下限臨界溶液温度とは異なる下限臨界溶液温度を有する、感温性ポリマー。
〈２〉項目１に記載の感温性ポリマー及び水を含む感温性材料。
〈３〉項目２に記載の感温性材料を含む感温性製品。
〈４〉Ｎ−アルキルアクリルアミド、Ｎ−アルキルメタアクリルアミド、Ｎ，Ｎ−ジアルキルアクリルアミド、Ｎ，Ｎ−ジアルキルメタアクリルアミド、又はこれらの組合せから選択されるアクリルアミドモノマーと、ビニル基を有するアニオンを含むイオン液体とを重合させることを含む感温性ポリマーの製造方法。
〈５〉上記アクリルアミドモノマーが、下記の一般式ＩＩＩで示されるアクリルアミドモノマーである、項目４に記載の感温性ポリマーの製造方法：
【化３】
2015172128.tif 000005
（式中、Ｒ１及びＲ２はそれぞれ独立に、水素、又は炭素数１〜１０のアルキル基若しくはハロゲン化アルキル基から選択され、あるいはＲ１及びＲ２は炭素数２〜１０の環を形成しており、Ｒ３は水素又はメチル基である）。
〈６〉上記アクリルアミドモノマーが、単独重合させたときに感温性ポリマーを生成するアクリルアミドモノマーである、項目４又は５に記載の感温性ポリマーの製造方法。
〈７〉上記イオン液体が下記の一般式ＩＶで示されるイオン液体である、項目４〜６のいずれか一項に記載の感温性ポリマーの製造方法：
【化４】
2015172128.tif 000006
（式中、Ｘ＋は、イミダゾリウムイオン、アンモニウムイオン、ホスホニウムイオン、ピリジウムイオン、ピロリジウムイオン、又はピペリジウムイオンから選択されるカチオンを有するカチオン種であり、Ｙ−は、カルボキシレート、ホスホネート、ボレート、又はサルフェートから選択されるアニオンを有する基である）。
【発明の効果】
【００１０】
本発明によれば、アクリルアミドコモノマーを単独重合させたポリマーのＬＣＳＴ値とは異なるＬＣＳＴ値を有する新規な感温性ポリマー、及びその製造方法が提供される。
【００１１】
本発明の感温性ポリマーは、上記構造単位Ａと上記構造単位Ｂとの組合せを任意に変更することにより、ＬＣＳＴをさまざまに設計することができ、多くの分野に使用することができる。
【図面の簡単な説明】
【００１２】
【図１】図１は、実施例１のポリマーの１Ｈ  ＮＭＲチャートである。
【図２】図２は、実施例１３のポリマーの１Ｈ  ＮＭＲチャートである。
【図３】図３は、実施例１のポリマー及び比較例のＬＣＳＴ特性を示すグラフである。
【図４】図４は、実施例１３のポリマー及び比較例のＬＣＳＴ特性を示すグラフである。
【発明を実施するための形態】
【００１３】
《感温性ポリマー》
本発明の感温性ポリマーは、下記の一般式Ｉで示される構造単位Ａ：
【化５】
2015172128.tif 000007
（式中、Ｒ１及びＲ２はそれぞれ独立に、水素、又は炭素数１〜１０のアルキル基若しくはハロゲン化アルキル基から選択され、あるいはＲ１及びＲ２は炭素数２〜１０の環を形成しており、Ｒ３は水素又はメチル基である）と、
下記の一般式ＩＩで示される構造単位Ｂ：
【化６】
2015172128.tif 000008
（式中、Ｘ＋は、イミダゾリウムイオン、アンモニウムイオン、ホスホニウムイオン、ピリジウムイオン、ピロリジウムイオン、又はピペリジウムイオンから選択されるカチオンを有するカチオン種であり、Ｙ−は、カルボキシレート、ホスホネート、ボレート、又はサルフェートから選択されるアニオンを有する基である）と
を主たる繰り返し単位として有する感温性ポリマーであって、
水と混合した場合に前記構造単位Ａの単独重合体の下限臨界溶液温度とは異なる下限臨界溶液温度を有する、感温性ポリマーである。
【００１４】
この本発明のポリマーは、水と混合したときにＬＣＳＴを有する感温性ポリマーである。
【００１５】
本発明のポリマーは、水と混合した場合に上記構造単位Ａの単独重合体のＬＣＳＴ値とは異なる、例えばより低い、又はより高いＬＣＳＴ値を有する。このときのＬＣＳＴ値の差は、例えば、１℃以上、２℃以上、５℃以上、又は７℃以上とすることができる。
【００１６】
本発明において、「構造単位Ａの単独重合体のＬＣＳＴ値とは異なる」とは、構造単位Ａの単独重合体がＬＣＳＴ値を有しない場合であって、本発明のポリマーがＬＣＳＴ値を有する場合も含む。
【００１７】
ＬＣＳＴ値の上限としては１００℃以下、例えば８０℃以下、４０℃以下、又は３２℃以下とすることができ、下限としては０℃以上、例えば１０℃以上、２０℃以上、又は３２℃以上とすることができる。
【００１８】
ＬＣＳＴ値の決定は、以下のようにして行うことができる。すなわち、ポリマーと水とを混合して温度を上昇させ、温度変化に伴う光透過率（％）を測定する。このとき、光透過率が急激に減少する温度、すなわち光透過曲線の微分曲線のピーク温度をＬＣＳＴ値とすることができる。
【００１９】
〈感温性材料〉
本発明の感温性材料は本発明の感温性ポリマー及び水を含む。本発明の感温性材料は、任意の温度を境に材料特性、例えば溶解性、光透過性、吸水性、伝導性、寸法、粘度、弾性率等を可逆的に変化させることができる。
【００２０】
〈感温性製品〉
本発明の感温性製品は本発明の感温性材料を含む。本発明の感温性製品は、例えば、上記に記載した感温性材料の材料特性の変化によって、感温性製品の任意の目的を達成し又は機能を発揮することができる。
【００２１】
このような感温性製品としては、例えば、生体内において任意の温度で薬剤放出を制御することができるドラッグキャリヤ；任意の温度で白濁して遮光することができる遮光フィルム；及び任意の温度で水の吸収及び放出を制御することができる吸水剤等が挙げられる。
【００２２】
〈構造単位Ａ〉
式Ｉ中、Ｒ１及びＲ２はそれぞれ独立に、水素、又は炭素数１〜１０、例えば１〜５のアルキル基若しくはハロゲン化アルキル基から選択された基であってよい。Ｒ１及びＲ２の両方が水素である場合を除いてもよい。
【００２３】
アルキル基としては、環状、直鎖状、又は分岐鎖状のアルキル基、例えば、メチル基、エチル基、プロピル基、イソプロピル基、ｎ−ブチル基、ｓ−ブチル基、ｔ−ブチル基、ペンチル基、ヘキシル基、ヘプチル基、オクチル基、ノニル基、デシル基、及びシクロヘキシル基等が挙げられる。
【００２４】
ハロゲン化アルキル基は、アルキル基の水素原子のうち少なくとも一つがハロゲン、例えばフッ素、塩素、臭素、又はヨウ素で置換されたアルキル基を意味する。
【００２５】
Ｒ１及びＲ２は、窒素原子とともに炭素数２〜１０の環、例えば、炭素数４又は５の環を形成していてもよい。
【００２６】
Ｒ３は水素又はメチル基である。
【００２７】
Ｒ１、Ｒ２、及びＲ３の組みあわせは上記に挙げたものの任意の組みあわせであってよい。例えば、Ｒ１又はＲ２のいずれか一方が水素であり、他方が炭素数１〜５のアルキル基、例えばイソプロピル基であり、かつＲ３が水素であることができる。
【００２８】
〈構造単位Ｂ〉
式ＩＩ中、Ｘ＋はその構造の一部にカチオン、例えば、イミダゾリウムイオン、アンモニウムイオン、ホスホニウムイオン、ピリジウムイオン、ピロリジウムイオン、又はピペリジウムイオンを有するカチオン種である。
【００２９】
構造の一部にイミダゾリウムイオンを有するカチオン種としては、例えば、１，３−ジアルキルイミダゾリウム、１，２，３−トリアルキルイミダゾリウム、１−アリル−３−アルキルイミダゾリウム、及び１，３−ジアリルイミダゾリウム等が挙げられる。
【００３０】
１，３−ジアルキルイミダゾリウムとしては、１−メチル−３−アルキルイミダゾリウム、例えば、１−メチル−３−ヘキシルイミダゾリウム、及び１−メチル−３−ドデシルイミダゾリウム等を挙げることができる。
【００３１】
式ＩＩ中、Ｙ−はその構造の一部にアニオン、例えば、カルボキシレート、ホスホネート、ボレート、又はサルフェートを有する基である。
【００３２】
Ｙ−は任意にアニオンに加えて、他の構造、例えば環状、直鎖状、若しくは分岐鎖状のアルキル部分、芳香族部分、エーテル部分、エステル部分、カルボニル部分、及びハロゲン等を更に有していてもよい。
【００３３】
Ｙ−は例えば、カルボキシレート基（ＣＯＯ−）又はホスホネート基（ＰＯ３−）とすることができる。
【００３４】
Ｘ＋及びＹ−の組み合わせは上記に挙げたものの任意の組みあわせであってよい。例えば、Ｘ＋が１−メチル−３−アルキルイミダゾリウム、例えば１−メチル−３−ヘキシルイミダゾリウム又は１−メチル−３−ドデシルイミダゾリウムであり、かつＹ−がカルボキシレート又はホスホネートを有する基、例えばカルボキシレート基（ＣＯＯ−）又はホスホネート基（ＰＯ３−）であることができる。
【００３５】
〈他の構成〉
本発明において、構造単位Ａと構造単位Ｂとを「主たる繰り返し単位として有する」とは、構造単位Ａと構造単位Ｂとの合計モル数が、ポリマー分子鎖中に含まれる繰り返し単位のモル数を基準として５０ｍｏｌ％以上、８０ｍｏｌ％以上、好ましくは９０ｍｏｌ％以上、更に好ましくは９５ｍｏｌ％以上を構成していることを意味する。
【００３６】
１モルの構造単位Ｂに対する構造単位Ａのモル数の上限は、２０ｍｏｌ以下、例えば１５ｍｏｌ以下、１２ｍｏｌ以下、又は１０ｍｏｌ以下とすることができ、下限は、１／５ｍｏｌ以上、例えば１／２ｍｏｌ以上、１ｍｏｌ以上、２ｍｏｌ以上、又は５ｍｏｌ以上とすることができる。
【００３７】
構造単位Ａと構造単位Ｂとは、本発明のポリマー鎖中に任意の配列で、例えばランダム、ブロック、交互、又はこれらの組み合わせで含まれていてもよい。
【００３８】
本発明のポリマーは、構造単位Ａ及び構造単位Ｂに加えて、任意に他の構造、例えば更なる他の構造単位、分岐部分、架橋部分、及び末端修飾基等を有していてもよい。
【００３９】
《製造方法》
本発明のポリマーは、アクリルアミドモノマー、例えばＮ−アルキルアクリルアミド、Ｎ−アルキルメタアクリルアミド、Ｎ，Ｎ−ジアルキルアクリルアミド、Ｎ，Ｎ−ジアルキルメタアクリルアミドと、ビニル基を有するアニオンを含むイオン液体とを重合させることによって製造することができる。
【００４０】
アクリルアミドモノマーとビニル基を有するアニオンを含むイオン液体とは、得られる本発明のポリマーの単位構造Ａと構造単位Ｂとにそれぞれ対応する。
【００４１】
〈アクリルアミドモノマー〉
アクリルアミドモノマーとしては、例えば、以下の一般式ＩＩＩで示されるアクリルアミドモノマーが挙げられる：
【化７】
2015172128.tif 000009
（式中、Ｒ１及びＲ２はそれぞれ独立に、水素、又は炭素数１〜１０のアルキル基若しくはハロゲン化アルキル基から選択され、あるいはＲ１及びＲ２は炭素数２〜１０の環を形成しており、Ｒ３は水素又はメチル基である）。
【００４２】
式ＩＩＩ中、Ｒ１、Ｒ２、及びＲ３、並びにこれらの組みあわせについては、本発明のポリマーにおける説明を参照されたい。
【００４３】
アクリルアミドモノマーは、例えば、単独重合させたときに感温性ポリマーを生成するアクリルアミドモノマーとすることができる。このようなモノマーを用いることにより、ＬＣＳＴ値の設計がより容易となることがある。
【００４４】
単独重合させたときに感温性ポリマーを生成するアクリルアミドモノマーとしては、限定されないが、例えば、式ＩＩＩで示されるアクリルアミドモノマー、特に（１）Ｒ１又はＲ２のいずれか一方が水素であり他方が炭素数１〜５のアルキル基であるもの、及び（２）Ｒ１及びＲ２が炭素数４又は５の環を形成しているものが挙げられる。
【００４５】
上記（１）のアクリルアミドモノマーとしては、例えば、Ｎ−ｎ−プロピルアクリルアミド（単独重合させたポリマーのＬＣＳＴ値：約２２℃、以下同様に括弧で示す）、Ｎ−イソプロピルアクリルアミド（約３２℃）、Ｎ−シクロプロピルアクリルアミド（約４６℃）、Ｎ−エチルアクリルアミド（約７３℃）、Ｎ−ｎ−プロピルメタアクリルアミド（約２７℃）、Ｎ−イソプロピルメタアクリルアミド（約４４℃）、Ｎ−シクロプロピルメタアクリルアミド（約５８℃）、Ｎ，Ｎ−メチルｎ−プロピルアクリルアミド（約１９℃）、Ｎ，Ｎ−メチルイソプロピルアクリルアミド（約２３℃）、Ｎ，Ｎ−ジエチルアクリルアミド（約３３℃）等が挙げられる。
【００４６】
上記（２）のアクリルアミドモノマーとしては、例えば、下記に示すものが挙げられる：
【００４７】
【化８】
2015172128.tif 000010
【００４８】
〈イオン液体〉
ビニル基を有するアニオンを含むイオン液体としては、下記の一般式ＩＶで示されるものが挙げられる：
【化９】
2015172128.tif 000011
（式中、Ｘ＋は、イミダゾリウムイオン、アンモニウムイオン、ホスホニウムイオン、ピリジウムイオン、ピロリジウムイオン、又はピペリジウムイオンから選択されるカチオンを有するカチオン種であり、Ｙ−は、カルボキシレート、ホスホネート、ボレート、又はサルフェートから選択されるアニオンを有する基である）。
【００４９】
式ＩＶ中、Ｘ＋及びＹ−、並びにこれらの組みあわせについては、本発明のポリマーにおける説明を参照されたい。
【００５０】
〈重合〉
重合に用いるアクリルアミドモノマーと、ビニル基を有するアニオンを含むイオン液体とのモル比は、前述の構造単位Ａと構造単位Ｂとのモル比を参照されたい。
【００５１】
重合は、原料及び所望のポリマーの構造等に応じて任意の方法で、例えば溶液重合、塊状重合、乳化重合、又は懸濁重合等で行うことができる。
【００５２】
例えば溶液重合の場合、用いる溶媒としては、水、及び任意の有機溶媒、例えば構造の観点から、脂肪族炭化水素溶媒、芳香族炭化水素溶媒、エーテル溶媒、エステル溶媒、アルコール溶媒、アミン溶媒、アミド溶媒、及びハロゲン溶媒等、並びに性質の観点から、無極性溶媒、極性プロトン性溶媒、及び極性非プロトン性溶媒等が挙げられる。
【００５３】
エーテル溶媒としては、例えば、ジメチルエーテル、ジエチルエーテル、エチルメチルエーテル、テトラヒドロフラン（ＴＨＦ）、又はテトラヒドロピラン（ＴＨＰ）等が挙げられる。
【００５４】
極性非プロトン性溶媒としては、例えば、テトラヒドロフラン（ＴＨＦ）、アセトン、アセトニトリル、Ｎ，Ｎ−ジメチルホルムアミド（ＤＭＦ）、及びジメチルスルホキシド（ＤＭＳＯ）等が挙げられる。
【００５５】
重合において、任意に添加剤、例えば重合開始剤、分岐剤、架橋剤、及び末端修飾剤等を用いてもよい。
【００５６】
重合開始剤としては、ラジカル重合開始剤、例えばジハロゲン、アゾ化合物、ペルオキシド、及びアルキルボラン等が挙げられる。アゾ化合物としては、例えば、アゾビスイソブチロニトリル（ＡＩＢＮ）、及び１，１’−アゾビスシクロヘキサンカルボニトリル（ＡＢＣＮ）等が挙げられる。
【００５７】
重合開始剤の量の上限は、アクリルアミドモノマーとビニル基を有するアニオンを含むイオン液体との合計モル数を基準として、１０ｍｏｌ％以下、例えば５ｍｏｌ％以下、下限は０．１ｍｏｌ％以上、例えば１ｍｏｌ％以上とすることができる。
【００５８】
その他の重合の条件、例えば、温度、反応時間等は、用いる原料及び得られるポリマーの所望の分子量等に基づいて任意に設定することができる。
【実施例】
【００５９】
《実施例１〜８》
実施例１〜８では、ｎ−イソプロピルアクリルアミド（ＮＩＰＡＭ）とイオン液体である１−メチル−３−ドデシルイミダゾリウムアクリレート（ＩＬアクリレート）とのコポリマーを作製した。
【００６０】
窒素ガスで置換した三口フラスコ内に、テトラヒドロフラン溶媒と、ＮＩＰＡＭ１３．５ｍｍｏｌ／Ｌと、ＩＬアクリレート１．５５ｍｍｏｌ／Ｌと、ＮＩＰＡＭ及びＩＬアクリレートの合計モル数を基準に１ｍｏｌ％のアゾビスイソブチロニトリル（ＡＩＢＮ）重合開始剤とを入れ、均一に撹拌して混合物を作製した。
【００６１】
得られた混合物をオイルバスで６５℃に加熱し、撹拌しながら１２時間反応させた。反応後、三口フラスコを液体窒素に曝して内容物を急冷した。急冷した内容物を大気に解放し、ジエチルエーテルで洗浄して未反応のモノマーを除去し、実施例１のポリマーを得た。
【００６２】
ＮＩＰＡＭ、ＩＬアクリレート、及びＡＩＢＮの量を下表１のように変更し、実施例１と同様にして実施例２〜８のポリマーを得た。
【００６３】
《実施例９〜１６》
実施例９〜１６では、ｎ−イソプロピルアクリルアミド（ＮＩＰＡＭ）とイオン液体である１−メチル−３−ドデシルイミダゾリウムホスホネート（ＩＬホスホネート）とのコポリマーを作製した。
【００６４】
ＩＬアクリレートの代わりにＩＬホスホネートを使用し、ＮＩＰＡＭ、ＩＬホスホネート、及びＡＩＢＮの量を下表１のように変更して、実施例１と同様の手順で実施例９〜１６のポリマーを得た。
【００６５】
《比較例》
イオン液体を使用することなく、ｎ−イソプロピルアクリルアミド（ＮＩＰＡＭ）と、ＮＩＰＡＭのモル数を基準に１ｍｏｌ％のＡＩＢＮとを使用して、実施例１と同様の手順で、ＮＩＰＡＭの単独重合体であるＰＮＩＰＡＭを作製し、比較例とした。
【００６６】
【表１】
2015172128.tif 000012
【００６７】
実施例１及び１３のポリマーの１Ｈ  ＮＭＲ（４００ＭＨｚ、ＣＤＣｌ３）の測定結果をそれぞれ図１及び図２に示す。
【００６８】
図１は、実施例１のポリマーが下記の構造を主たる繰り返し単位として有することを示す。添字１〜３及びａ〜ｆは図１中に示した記号にそれぞれ対応している。
【００６９】
【化１０】
2015172128.tif 000013
【００７０】
図２は、実施例１３のポリマーが下式の構造を主たる繰り返し単位として有することを示す。添字１〜３及びａ〜ｆは図２中に示した記号にそれぞれ対応している。
【００７１】
【化１１】
2015172128.tif 000014
【００７２】
《ＬＣＳＴ特性》
実施例１及び１３のポリマーをそれぞれ水と混合し、温度を上昇及び／又は下降させたときの波長５６３ｎｍの可視光透過率（％）をＦＴ−ＩＲ装置を用いて測定し、ＬＣＳＴ特性を評価した。結果を、比較例のＬＣＳＴ特性とともに、それぞれ図３及び図４に示す。
【００７３】
図３は、実施例１のポリマーが比較例のＬＣＳＴ値（約３２℃）より５℃〜７℃低いＬＣＳＴ値を有することを示している。
【００７４】
図４は、実施例１３のポリマーが比較例のＬＣＳＴ値（約３２℃）より１℃〜２℃高いＬＣＳＴ値を有することを示している。
【図１】
2015172128.tif 000020
【図２】
2015172128.tif 000021
【図３】
2015172128.tif 000022
【図４】
2015172128.tif 000023